(57)【要約】【課題】高精度の放電加工電極を簡単に低コストで製造可能な放電加工電極製造方法を提供する。【解決手段】導電性の基板１上にフォトレジスト層２ａを配置するＡ工程と、このフォトレジスト層を放電加工電極の配線形状を映したマスク３で被覆するＢ工程と、紫外光４を、マスクを介してフォトレジスト層に露光するＣ工程と、フォトレジスト層を現像して、マスクによって形成された放電加工電極の配線形状のパターン５ａを残して他のフォトレジスト層を取り除くＤ工程と、導電性の基板に代えてパターン上に、さらにＡ工程からＤ工程を少なくとも１回繰り返してパターン上にさらにパターン５ｂを重ねて型枠５を形成する工程と、導電性の基板をメッキ電極として電解メッキを行い型枠に金属を析出させて放電加工電極を形成させる工程と、型枠を剥離させる工程とを有する。【選択図】図１
2009226494.tif 000002
【特許請求の範囲】
【請求項１】
基板上に電解メッキにより放電加工電極を製造する方法であって、
導電性の基板上に紫外光に感光する感光性有機物質層（以下、フォトレジスト層という。）を配置する工程（以下、Ａ工程という。）と、
このフォトレジスト層を前記放電加工電極の配線形状を映したマスクで被覆する工程（以下、Ｂ工程という。）と、
紫外光を、前記マスクを介して前記フォトレジスト層に露光する工程（以下、Ｃ工程という。）と、
前記フォトレジスト層を現像して、前記マスクによって形成された放電加工電極の配線形状のパターンを残して他のフォトレジスト層を取り除く工程（以下、Ｄ工程という。）と、
前記導電性の基板に代えて前記パターン上に、さらに前記Ａ工程からＤ工程を少なくとも１回繰り返して前記パターン上にさらにパターンを重ねて型枠を形成する工程と、
前記導電性の基板をメッキ電極として電解メッキを行い前記型枠内に金属を析出させて前記放電加工電極を形成させる工程と、
前記型枠を剥離させる工程と、を有することを特徴とする放電加工電極製造方法。
【請求項２】
基板上に電解メッキにより放電加工電極を製造する方法であって、
導電性の基板上に、導電性の接着剤を介して導電性の薄板を貼付する工程と、
この薄板上に紫外光に感光する感光性有機物質層（以下、フォトレジスト層という。）を配置する工程（以下、Ａ工程という。）と、
このフォトレジスト層を前記放電加工電極の配線形状を映したマスクで被覆する工程（以下、Ｂ工程という。）と、
紫外光を、前記マスクを介して前記フォトレジスト層に露光する工程（以下、Ｃ工程という。）と、
前記フォトレジスト層を現像して、前記マスクによって形成された放電加工電極の配線形状のパターンを残して他のフォトレジスト層を取り除く工程（以下、Ｄ工程という。）と、
前記導電性の薄板に代えて前記パターン上に、さらに前記Ａ工程からＤ工程を少なくとも１回繰り返して前記パターン上にさらにパターンを重ねて型枠を形成する工程と、
前記導電性の基板をメッキ電極として電解メッキを行い、前記型枠内及び前記型枠の高さを超えて金属を析出させて前記型枠を被覆するように前記放電加工電極を形成させる工程と、
前記薄板を除去して前記放電加工電極と前記基板を分離する工程と、前記型枠を剥離させる工程と、を有することを特徴とする放電加工電極製造方法。
【請求項３】
前記フォトレジスト層は、フィルム状のフォトレジスト層を積層させて形成されることを特徴とする請求項１又は請求項２に記載の放電加工電極製造方法。
【請求項４】
導電性のらせん状コイルを複数積層して構成されるコイルの製造方法であって、請求項１乃至請求項３のいずれか１項に記載の放電加工電極製造方法を用いて製造された放電加工電極に、前記らせん状コイルの材料からなるコイル材薄板を被加工物として接近させて放電加工して前記らせん状コイルを作成することを特徴とするコイルの製造方法。 
【発明の詳細な説明】
【技術分野】
【０００１】
本発明は、厚膜の放電加工電極の製造方法とその厚膜の放電加工電極を用いる小型コイルあるいはマイクロコイルの製造方法に関する。
【背景技術】
【０００２】
小型コイルあるいはさらに小型のマイクロコイルは、ミニモーターや電磁アクチュエーターやマイクロリレーなどのマイクロエレクトロニクス関連機器、計器あるいは振動センサなどのセンサ類など広く用途がある。
マイクロマシン技術の進展に伴って、コイルの小型化も進んできているものの、従来技術ではコイルはボビンに巻き線コイルを巻く方法がとられており、この方法でいくと、２ｍｍ径程度以下の小径巻きが難しく、巻き線径を０．１ｍｍ以下に細くして対応するしかなく、これが電気抵抗の増大をもたらし、ひいてはＱ値（Ｑ＝Ｌω／Ｒ  ここで、Ｌは、コイルのインダクタンス、Ｒはコイルの電気抵抗、ωは周波数を意味している。）の低下の一因にもなっていた。また、生産面においては、品質のばらつきという問題があり、生産性にも限界があるのが現状であった。
【０００３】
このような課題を解決するために、既に小型コイルやマイクロコイルを平面コイルとして形成する方法が開発されている。例えば、特許文献１には、「マイクロコイルの製造方法」として、基板上に電解めっきにより配線を形成するマイクロコイルの製造方法が開示されている。
本製造方法は、基板上に電解めっき用の電極を形成するための触媒金属層を配線が形成される予定の部分にのみ形成させ、その金属層の上に光反応性硬化剤を含有するエポキシ樹脂を塗布した後に不要部分を除去し、配線の形成用の型枠として無電解めっきによって電解めっき用電極を形成させて、さらに電解めっきによって配線を形成するものである。
このようなマイクロコイルの製造方法によれば、型枠を高く形成させることによって、巻き線の高さと幅の比として表現されるアスペクト比を大きく設定することができ、小型でも大きな磁束密度を実現可能なマイクロコイルを提供可能である。
【特許文献１】特開２００３−１９７４５２号公報
【発明の開示】
【発明が解決しようとする課題】
【０００４】
しかしながら、特許文献１に開示される発明では、確かにアスペクト比は高いものの、この製造方法によれば、最初にフォトレジストを塗布して配線形状のパターニングを行い、その後プラチナ蒸着を行い、フォトレジストを除去し、触媒金属層を形成させておいて、さらにその後にエポキシ樹脂を塗布して配線形状にパターニングを行い、このエポキシ樹脂を型枠として用いて電解メッキを行い、金属を析出させてコイル電極を形成させるため、フォトレジストとエポキシ樹脂の塗布が互いにずれることもあり、より精細なマイクロコイルを製造する場合に触媒金属層がエポキシ樹脂に埋もれて露出しなかったりするなどの不具合の可能性があった。
また、工程そのものが多く複雑なっているため、製造時間がかかると同時に製造コストが高く、歩留まりも悪いという課題があった。
このような課題に対応すべく、放電加工によってマンガニン等の合金板をコイル形状に加工して、これを積層することでマイクロコイルを製造する方法が研究されている。この放電加工によってマイクロコイルを製造する方法では、微細加工を行うことができることからコイル中心の小径まで密にコイルを巻くことができ、しかも、コイル形状にしたものを積層することでコイル断面積を大きくとって電気抵抗値を小さくできるので、前述のＱ値を大きくとることができる。また、生産時間を短縮でき、製品も均質なものが生産可能である。しかも、生産の自動化が容易という利点もある。
ところが、このような放電加工のためには、例えば銅製の放電加工電極が必要であり、しかもその放電加工電極は、１０００μｍ程度の深い溝を備えたものでなければ、コイル形状に加工することができないという課題があった。このような深い溝を備えた厚膜の放電加工電極を製造するためには高厚膜のレジストを作成する必要があり、その厚膜レジストはフォトリソグラフィー技術を用いて加工されるものの、これほど深い溝を形成させる場合には、通常Ｘ線リソグラフィーの技術を用いる必要があるが、Ｘ線は放射線の一種でありその管理は限られた施設においてのみ許可されるもので使用が容易ではなく、一般的な紫外線露光機を用いて容易に加工できる技術が望まれていた。
【０００５】
本発明はかかる従来の事情に対処してなされたものであり、高精度のマイクロコイルを簡単に低コストで製造可能なコイルを製造するために必要な厚膜の放電加工電極の製造方法とそれを用いるコイルの製造方法を提供することを目的とする。
【課題を解決するための手段】
【０００６】
上記目的を達成するため、請求項１記載の発明である放電加工電極製造方法は、導電性の基板上に紫外光に感光する感光性有機物質層（以下、フォトレジスト層という。）を配置する工程（以下、Ａ工程という。）と、このフォトレジスト層を前記放電加工電極の配線形状を映したマスクで被覆する工程（以下、Ｂ工程という。）と、紫外光を、前記マスクを介して前記フォトレジスト層に露光する工程（以下、Ｃ工程という。）と、前記フォトレジスト層を現像して、前記マスクによって形成された放電加工電極の配線形状のパターンを残して他のフォトレジスト層を取り除く工程（以下、Ｄ工程という。）と、前記導電性の基板に代えて前記パターン上に、さらに前記Ａ工程からＤ工程を少なくとも１回繰り返して前記パターン上にさらにパターンを重ねて型枠を形成する工程と、前記導電性の基板をメッキ電極として電解メッキを行い前記型枠内に金属を析出させて前記放電加工電極を形成させる工程と、前記型枠を剥離させる工程と、を有するものである。
このように構成された放電加工電極製造方法では、Ｘ線などの放射線よりも長波長の紫外光がフォトレジスト層を感光する作用を有する。また、フォトレジスト層によって形成されるパターンを重ねることで型枠として作用する。また、導電性基板がそのままメッキ電極として作用する。型枠を剥離させた状態で、型枠内に析出した金属と導電性基板によって放電加工電極を形成するという作用を有する。
【０００７】
また、請求項２に記載の発明である放電加工電極製造方法は、基板上に電解メッキにより放電加工電極を製造する方法であって、導電性の基板上に、導電性の接着剤を介して導電性の薄板を貼付する工程と、この薄板上に紫外光に感光する感光性有機物質層（以下、フォトレジスト層という。）を配置する工程（以下、Ａ工程という。）と、このフォトレジスト層を前記放電加工電極の配線形状を映したマスクで被覆する工程（以下、Ｂ工程という。）と、紫外光を、前記マスクを介して前記フォトレジスト層に露光する工程（以下、Ｃ工程という。）と、前記フォトレジスト層を現像して、前記マスクによって形成された放電加工電極の配線形状のパターンを残して他のフォトレジスト層を取り除く工程（以下、Ｄ工程という。）と、前記導電性の薄板に代えて前記パターン上に、さらに前記Ａ工程からＤ工程を少なくとも１回繰り返して前記パターン上にさらにパターンを重ねて型枠を形成する工程と、前記導電性の基板をメッキ電極として電解メッキを行い、前記型枠内及び前記型枠の高さを超えて金属を析出させて前記型枠を被覆するように前記放電加工電極を形成させる工程と、前記薄板を除去して前記放電加工電極と前記基板を分離する工程と、前記型枠を剥離させる工程と、を有するものである。
このように構成された放電加工電極製造方法では、請求項１に記載の発明と同様にＸ線などの放射線よりも長波長の紫外光がフォトレジスト層を感光する作用を有する。また、フォトレジスト層によって形成されるパターンを重ねることで型枠として作用する。また、請求項１に記載の発明と異なり、導電性基板に導電性接着剤を介して導電性薄板を設けているので、この導電性薄板がメッキ電極として作用する。さらに、導電性接着剤を剥がすと、薄板と基板を剥離させることができ、金属が析出して形成された放電加工電極から導電性薄板のみを除去することで、放電加工電極を得るという作用を有する。
【０００８】
また、請求項３に記載の発明である放電加工電極製造方法は、請求項１又は請求項２に記載の発明において、前記フォトレジスト層が、フィルム状のフォトレジスト層を積層させて形成されるものである。
このように構成された放電加工電極製造方法では、フィルム状のフォトレジスト層を任意の厚さに積層するという作用を有する。
【０００９】
最後に、請求項４に記載の発明であるコイルの製造方法は、導電性のらせん状コイルを複数積層して構成されるコイルの製造方法であって、請求項１乃至請求項３のいずれか１項に記載の放電加工電極製造方法を用いて製造された放電加工電極に、前記らせん状コイルの材料からなるコイル材薄板を被加工物として接近させて放電加工して前記らせん状コイルを作成するものである。
このように構成されたコイルの製造方法では、請求項１乃至請求項３のいずれか１項の放電加工電極製造方法によって製造された放電加工電極は、コイル材薄板を近接させながら放電加工して、らせん状コイルの形状に従って穿孔するように作用する。さらに、放電加工電極は、コイル材薄板に穿設されたらせん状コイル様の孔に挿通されて放電加工するという作用を有する。
【発明の効果】
【００１０】
本発明の請求項１及び請求項２に記載の放電加工電極製造方法では、導電性基板上あるいは導電性薄板上に紫外光に感光するフォトレジスト層を重ねながらパターンを形成させるので、１層のフォトレジスト層が紫外光に感光する薄いレジスト層であっても、それを重ねることで深い溝を備える型枠を形成させることができる。そして、これを厚膜の放電加工電極製造のための型枠として利用することができるので、深い溝を備えた微細な放電加工電極を容易かつ短時間に精度高く製造することができる。また、Ｘ線などの放射線を用いることがなく、一般的に普及している紫外光露光装置を用いて手軽に放電加工電極を製造することができる。さらに、紫外光よりも短波長のＸ線を用いることがないので放射線管理区域を設ける必要がなく、そこに立ち入ることもないので、被曝を回避するなどの安全性の観点からあるいは放射線の漏洩防止や放射線源の適切な保管という管理面からも望ましい。
【００１１】
請求項３に記載の放電加工電極製造方法では、請求項１及び請求項２に記載の発明の効果に加えて、フォトレジスト層をフィルム状のフォトレジスト層を用いることで任意の厚みに調整することが可能である。特に、紫外光露光によって紫外光が届く厚みに対して容易に対応することができるという効果を発揮することができる。
【００１２】
請求項４に記載のコイル製造方法では、請求項１乃至請求項３のいずれか１項に記載の放電加工電極製造方法によって製造された厚膜の放電加工電極には深い溝が形成されているため、コイルに必要な太さを備えたコイル材薄板を十分に挿通させることができる。しかも、フォトレジスト技術を用いて放電加工電極が製造されていることから、その微細程度は理論的には写真技術の限界まで可能であり、微細なコイルを製造することができる。
【発明を実施するための最良の形態】
【００１３】
以下に、本発明の第１の実施の形態に係る放電加工電極製造方法について図１乃至図５を参照しながら説明する。
図１（ａ）乃至（ｄ）、図２（ａ）及び（ｂ）、図４（ａ）及び（ｂ）は、本発明の第１の実施の形態に係る放電加工電極製造方法の工程の一部を示す概念図であり、図３（ａ）及び（ｂ）は本実施の形態に係るフォトレジスト層によって形成された型枠を示す写真であり、図５（ａ）及び（ｂ）は本実施に形態に係る放電加工電極製造方法を用いて製造された放電加工電極の写真である。
本実施の形態に係る放電加工電極製造方法では、図１（ａ）に示すような銅製の導電性基板１上に、図１（ｂ）に示すように第１のフォトレジスト層２ａを設ける。本実施の形態では、フィルム状のフォトレジストを２枚積層させることで第１のフォトレジスト層２を形成させている。フィルム状のフォトレジストは、電気絶縁性の液体のレジストを硬めに構成したものであり、約１２０μｍの厚みのフォトレジストが厚さ約２０μｍの２枚の剥離可能なフィルムに挟まれるように構成されており、第１の剥離可能なフィルムはポリエチレン製で、これを剥がしてフィルム状のフォトレジストを導電性基板１上に貼着する。さらに、第２の剥離可能なフィルムを剥がして、その上に２枚目のフィルム状のフォトレジストを２枚目の第１の剥離可能なフィルムを剥がして貼着する。第２の剥離可能なフィルムはポリエチレンテレフタレート（以下、ＰＥＴという。）製である。これを繰り返して容易に積層された第１のフォトレジスト層２ａを導電性基板１上に形成させることができる。
【００１４】
次に、図１（ｃ）に示されるようにマスク３を第１のフォトレジスト層２ａに密着させるように配置、固定してその上部から紫外光４を露光させるが、その際には、最上層のフィルム状のフォトレジストのＰＥＴ製の第２の剥離可能なフィルムは剥がさずにそのままにしておき、紫外光４の露光の後に剥がすとよい。マスク３には、製造される放電加工電極のらせん状の配線形状が映されており、その形状に沿って紫外光４を第１のフォトレジスト層２ａに直接露光可能に構成されている。
本実施の形態におけるフォトレジスト層は、紫外光４が感光した部分が残るいわゆるネガ型のフォトレジスト層であり、図１（ｄ）に示されるように、現像処理を行うことで、マスク３に映されたパターンに沿って第１のフォトレジスト層２ａによってパターン枠５ａが形成される。マスクに映されている放電加工電極のらせん状の配線の幅（溝の幅）は約１００〜２００μｍであるが、さらに狭い幅を持たせたものも製造可能である。
【００１５】
図１（ｄ）のように形成されたパターン枠５ａの上に、連続して図２（ａ）に示されるようにさらに第２のフォトレジスト層２ｂを形成させる。この第２のフォトレジスト層２ｂの形成の方法は、先に図１を参照しながら説明した方法と同様であり、２枚の剥離可能な厚さ約２０μｍのフィルムに挟まれるフォトレジストを積層するものである。ポリエチレン製の第１の剥離可能なフィルムを剥がして、フィルム状のフォトレジストを先に形成された第１のフォトレジスト層２ａのパターン枠５ａ上に貼着し、第２の剥離可能なフィルムを剥がした上に、さらに他のフォトレジストを貼着して積層する。
【００１６】
図２（ａ）に示されるようにパターン枠５ａ上にさらに、第２のフォトレジスト層２ｂを形成させるが、この場合はフィルム状のフォトレジストを５枚積層させている。すなわち、この第２のフォトレジスト層２ｂは、図１（ｄ）に示される第１のフォトレジスト層２ａと厚さが異なっている。その理由は、第１のフォトレジスト層２ａでは、紫外光４によるエッチングで導電性基板１の表面を完全に露出させる必要があるため、紫外光４が必ず導電性基板１の表面６まで十分に透過しなければならない。さらに、その後の現像で感光しなかった第１のフォトレジスト層２ａは完全に除去されなければ導電性基板１の表面６を完全に露出させることができないため、第２のフォトレジスト層２ｂに比較すると第１のフォトレジスト層２ａは薄型に構成されている。現像は、現像液に浸して行われるため、液体が細い溝７ａへ流入容易なように、その溝７ａはある程度浅いことが重要な要素となるのである。しかも、導電性基板１の表面を露出させるまで第１のフォトレジスト層２ａを剥離させる必要があるので、第１のフォトレジスト層２ａは薄いことが望まれる。但し、第１のフォトレジスト層２ａ及び第２のフォトレジスト層２ｂとして、それぞれフォトレジストを何枚重ねるかについてはフォトレジストの材質や厚み、紫外光の強度などを考慮して適宜設定されるものであり特に限定するものではない。
【００１７】
一旦、第１のフォトレジスト層２ａによってパターン枠５ａが構成されると、その上に貼着される第２のフォトレジスト層２ｂは、第１のフォトレジスト層２ａより厚くとも紫外光４が透過しさえすれば、導電性基板１の表面６は既に露出しているので、現像液を深く浸透させて導電性基板１の表面に付着するフォトレジスト層を剥離させなければならないという心配もない。
【００１８】
第２のフォトレジスト層２ｂをパターン枠５ａ上に貼着した後に、先に使用したマスク３を、第２のフォトレジスト層２ｂの上面に密着させてアライメントをとりながら第１のフォトレジスト層２ａによって形成されたパターン枠５ａの形状に符合させるように配置、固定して、その上方から紫外光４を露光させる。
その際には、前述のとおり、第２のフォトレジスト層２ｂの最上層を構成するフィルム状のフォトレジストの第２の剥離可能なフィルムは剥がさずに、紫外光４を露光した後に剥がすようにする。
【００１９】
紫外光４による露光が終わると、現像液に浸漬して現像処理を行う。現像処理によって、感光した部分の第２のフォトレジスト層２ｂが残り、結局第１のフォトレジスト層２ａによるパターン枠５ａと第２のフォトレジスト層２ｂによるパターン枠５ｂが積層されて、図２（ｂ）に示されるような型枠５が形成される。
型枠５は、本実施の形態においては、第１及び第２のフォトレジスト層２ａ，２ｂを用いて２層で形成したが、この積層数は、２層以上であれば特に限定するものではなく、各層の厚みや製造する放電加工電極のアスペクト比などにもよって適宜決定してもよい。
【００２０】
このように形成されたフォトレジスト層による型枠５の写真を図３（ａ）及び（ｂ）に示す。（ａ）は、第１及び第２のフォトレジスト層に加えて、第３のフォトレジスト層を用いて、３段階で積層したフォトレジスト層として、放電加工電極の多数個取り用に構成して得られた型枠であり、（ｂ）は、（ａ）の型枠のうち、１つの放電加工電極の型枠を拡大したものである。なお、図３（ａ）及び（ｂ）に示す型枠は、厚さ１２０μｍのフィルム状のフォトレジストを第１のフォトレジスト層では２枚積層し、第２のフォトレジスト層では５枚積層し、第３のフォトレジスト層でも５枚積層して、型枠の厚みを１４４０μｍとしている。このフィルム状のフォトレジストを５枚積層したのは、この厚みが紫外光がフォトレジスト層の下端まで届く厚みであるためである。図３（ａ），（ｂ）に示す写真は、いずれも本実施の形態に係る放電加工電極製造方法によって試作された型枠である。
【００２１】
本実施の形態に係る放電加工電極製造方法における型枠５は、フォトレジスト層を導電性基板１上に積層させて、１つのマスク３を用いて、このフォトレジスト層に露光するフォトリソグラフィー技術を用いて成形されるものであるため、自由なパターンを作成でき、しかも微細程度は写真技術の限界まで可能である。
また、露光には紫外光を用いることでＸ線などの放射線光を用いることに伴う特殊技術も不要で容易に高精度な厚膜のフォトレジスト製の型枠を成形することができる。
【００２２】
このようにして形成された型枠５の溝７に電解メッキによって、放電加工電極を形成させる。
図４（ａ）は、本実施の形態に係る放電加工電極製造方法の工程のうち、導電性基板１をメッキ電極としてメッキを施す工程を示す概念図である。図４（ａ）において、銅メッキ８は型枠５の溝７に作用し、厚みを持ちながら、銅製の放電加工電極９が形成される。
本実施の形態においては、メッキ電極として銅製の導電性基板１を用いたが、銅以外の金属や合金であってもよいし、メッキ液に含まれて析出して放電加工電極９を形成する金属イオンも銅イオン以外の金属イオンや複数の金属イオンから構成されてよい。但し、放電加工電極に要求される仕様を満足するような金属や合金、あるいはそれらのイオンが選択されることは言うまでもない。
【００２３】
図４（ｂ）では、第１のフォトレジスト層２ａ及び第２のフォトレジスト層２ｂによって形成される型枠５を、剥離液を用いて溶かして剥離させた後の状態を示している。型枠５が存在していた部分がそのまま空隙１０となっている。放電加工電極９は導電性基板１上に形成されるため、この導電性基板１を含めて放電加工電極としている。放電加工電極９のらせん状の配線端面の平滑性を維持するために研磨し、放電加工電極が完成する。
【００２４】
本実施の形態に係る放電加工電極製造方法を用いて試作した厚膜の放電加工電極の写真を図５（ａ），（ｂ）に示すが、（ａ）は図３（ａ）に示した多数個取り用の型枠を用いて製造された放電加工電極であり、（ｂ）は、その一つを拡大して示すものである。
これらの写真に示される放電加工電極は、前述のとおり、図３（ａ）に示したとおりフォトレジスト層を３段階に積層した型枠を用いており、らせん状の放電加工電極の配線幅（溝幅）が２００μｍに対して、配線厚（巻き線の高さ）は前述の型枠の厚みと同値で１４４０μｍとなるため、１４４０／２００＝７．２という高アスペクト比を実現している。
【００２５】
次に、図６乃至図８を参照しながら、本発明に係る放電加工電極製造方法の第２の実施の形態について説明する。図６（ａ）乃至（ｄ）、図７（ａ）及び（ｂ）、図８（ａ）及び（ｂ）は、本発明の第２の実施の形態に係る放電加工電極製造方法の工程の一部を示す概念図である。本実施の形態においては、第１の実施の形態が導電性基板１上に放電加工電極を形成させるのに対して、導電性基板１に導電性の接着剤を介して貼着された導電性薄板１１上に形成させる以外は同様の製造方法である。従って、第１の実施の形態と同様な構成に係る説明は一部省略する。
第２の実施の形態においては、図６（ａ）に示すように、導電性基板１の表面に導電性の接着剤（図示せず）を介して導電性薄板１１を貼着しておき、この導電性薄板１１上に第１のフォトレジスト層２ａを設ける（図６（ｂ））。
本実施の形態においても第１の実施の形態と同様に、フィルム状のフォトレジストを積層させることで第１のフォトレジスト層２を形成させている。フィルム状のフォトレジストの厚みや、このフィルム状のフォトレジストを挟む２枚の剥離可能なフィルムも同様であり、フィルムの材質、貼着の仕方や積層方法も同様である。
【００２６】
次に、図６（ｃ）に示されるようにマスク３を第１のフォトレジスト層２ａに密着させて配置、固定してその上部から紫外光４を露光させ、さらに、図６（ｄ）に示されるように、現像処理を行うことで、マスク３に映されたパターンに沿って第１のフォトレジスト層２ａによってパターン枠５ａが形成されるのも第１の実施の形態に係る放電加工電極製造方法と同様である。
【００２７】
図６（ｄ）のように形成されたパターン枠５ａの上に、さらに第２のフォトレジスト層２ｂを形成させる。この第２のフォトレジスト層２ｂの形成の方法は、先に図１を参照しながら説明した方法と同様であり、２枚の剥離可能な厚さ約２０μｍのフィルムに挟まれるフォトレジストを積層するものである。ポリエチレン製の第１の剥離可能なフィルムを剥がして、フィルム状のフォトレジストを先に形成された第１のフォトレジスト層２ａのパターン枠５ａ上に貼着し、第２の剥離可能なフィルムを剥がした上に、さらに他のフォトレジストを貼着して積層する。
【００２８】
図７（ａ）に示されるようにパターン枠５ａ上にさらに、第２のフォトレジスト層２ｂを形成させ、先に使用したマスク３を、第２のフォトレジスト層２ｂの上面に密着させてアライメントをとりながら第１のフォトレジスト層２ａによって形成されたパターン枠５ａの形状に符合させるように配置、固定して、その上方から紫外光４を露光させる。
【００２９】
紫外光４による露光が終わると、現像液に浸漬して現像処理を行う。現像処理によって、感光していない第２のフォトレジスト層２ｂが残り、結局第１のフォトレジスト層２ａによるパターン枠５ａと第２のフォトレジスト層２ｂによるパターン枠５ｂが積層されて、第１の実施の形態と同様に図７（ｂ）に示されるような型枠５が形成される。但し、本実施の形態に係る型枠５は、導電性薄板１１に形成されている。
本実施の形態に係る型枠５も第１及び第２のフォトレジスト層２ａ，２ｂを用いて２層で形成したが、この積層数は、特に限定するものではなく、各層の厚みや製造する放電加工電極のアスペクト比などにもよって適宜決定してもよいことは第１の実施の形態と同様である。
このようにして形成された型枠５の溝７に電解メッキによって、厚膜の放電加工電極を形成させる。
【００３０】
図８（ａ）は、本実施の形態に係る放電加工電極製造方法の工程のうち、導電性薄板１１をメッキ電極としてメッキを施す工程を示す概念図である。図８（ａ）において、銅メッキ８は型枠５の溝７に作用し、厚みを持ちながら、銅製の放電加工電極９が形成される。本実施の形態では、第１の実施の形態と異なり、導電性薄板１１をメッキ電極として銅メッキを施すが、この導電性薄板１１を次の工程で除去するので、型枠５の中から型枠５の高さ（厚み）を超えて銅メッキ８を施している。
本実施の形態においては、メッキ電極として銅製の導電性薄板１１を用いたが、第１の実施の形態と同様に、銅以外の金属や合金であってもよいし、メッキ液に含まれて析出して放電加工電極９を形成する金属イオンも銅イオン以外の金属イオンや複数の金属イオンから構成されてよい。但し、放電加工電極に要求される仕様を満足するような金属や合金、あるいはそれらのイオンが選択される必要がある。
【００３１】
図８（ｂ）では、第１のフォトレジスト層２ａ及び第２のフォトレジスト層２ｂによって形成される型枠５を、剥離液を用いて溶かして剥離させた後の状態を示している。型枠５が存在していた部分がそのまま空隙１０となっている。放電加工電極９は導電性薄板１１上に形成されるため、この図８（ａ）に示される状態から、まず、導電性薄板１１及び導電性基板１を除去する。その際にはまず、導電性基板１と導電性薄板１１を接着した接着剤を剥がして導電性基板１を除去し、その後にエッチングなどで導電性薄板１１を除去するので、製造される放電加工電極の端面の平面を整えることが容易である。さらに、型枠５を除去することで、放電加工電極のらせん状配線を露出させるので、第１の実施の形態によって製造される放電加工電極の巻き方向とは逆向きの放電加工電極を製造することができる。
導電性薄板１１は、前述のとおりエッチングなどで除去可能である。型枠５を除去した後は、放電加工電極９のみとなり、放電加工電極が完成する。第１の実施の形態においては導電性基板１を含めて放電加工電極としたが、本実施の形態では導電性基板１を除去するため、予め型枠５の高さを越えてメッキを行い、図８（ｂ）に示されるようにらせん状の配線の上部にまで放電加工電極９を形成させる必要がある。
【００３２】
以上のように本発明の第１及び第２の実施の形態に係る放電加工電極製造方法によって製造される厚膜の放電加工電極は、フォトレジスト層を導電性基板１上に積層させて、１つのマスク３を用いて、このフォトレジスト層に紫外光で露光するフォトリソグラフィー技術を用いて成形される型枠を用いるため、Ｘ線などの放射線を用いる必要がなく、一般的に普及している紫外光露光装置を用いて微細で自由なパターンの放電加工電極を手軽に製造することができる。
また、フィルム状のフォトレジストを積層させて、フォトレジスト層を形成させるので、任意の厚みのフォトレジスト層を構成可能であり、フォトレジスト層を透過させる紫外光の強度を見ながら適宜、積層数を修正することも可能である。しかも、フォトレジスト層を複数回に分けて積層しながら、取扱いが容易な紫外光を同一のマスクを配置、固定しながら露光させては現像し、徐々に型枠を形成させることで、簡単に高精度で深い溝を備える型枠を形成させることができ、もって、高厚膜の微細放電加工電極の製造が可能となる。
【００３３】
次に、第１の実施の形態あるいは第２の実施の形態に係る放電加工電極を用いてコイルを製造する方法を第３の実施の形態として説明する。
図９（ａ）乃至（ｃ）は、本実施の形態に係るコイル製造方法の工程を示す概念図である。図９（ａ）において、コイル材薄板であるマンガニン合金板１２を厚膜の放電加工電極９に接近させてアーク放電させる。マンガニン合金板１２は、厚膜の放電加工電極９に形成されたらせん形状に沿って放電加工される。
マンガニン合金板１２は、徐々に放電加工電極９に近づけられ、放電加工が進むと穿孔され、その後は放電加工電極９の空隙１０に進めてさらに放電加工を行う。このように放電加工電極９の溝、すなわち、空隙１０が深いことによって、マイクロコイルの線の厚みとして必要な、例えば５００μｍ程度の厚みを備えたマンガニン合金板１２を挿通させることが可能となる。
深い溝、すなわち空隙１０にマンガニン合金板１２を挿通させながら放電加工を行い、放電加工が終了した後に、放電加工電極９から抜き取れば、らせん状コイル１３が完成する。
なお、コイル材薄板としては、本実施の形態ではマンガニン合金板１２を用いたが、特にマンガニン合金板に限定するものではなく、導電性の金属板あるいは合金板であって放電加工可能なものであり、そして前述のＱ値などに照らしてマイクロコイルに適切な材料であれば、その材料は限定されるものではない。
以上説明したとおり、本実施の形態に係るコイル製造方法においては、深い溝を備えた厚膜の放電加工電極を用いるので、コイルに必要な太さを備えたマンガニン合金板１２を十分に挿通させることができる。また、微細な放電加工電極であるので、微細な小型コイルあるいはマイクロコイルを製造することができる。
【産業上の利用可能性】
【００３４】
以上説明したように、本発明の請求項１乃至請求項３に記載された発明は、高厚膜の微細放電加工電極を製造可能であり、従って、ミニモーターや電磁アクチュエーターやマイクロリレーなどのマイクロエレクトロニクス関連機器、計器あるいは振動センサなどのセンサ類など広く利用可能性があるマイクロコイルの製造に利用できる。さらに、特に小型という特性を活かして医療の分野におけるマイクロマシンのアクチュエーターやマイクロリレーに用いられるマイクロコイルの製造には好適である。
【図面の簡単な説明】
【００３５】
【図１】（ａ）乃至（ｄ）は、それぞれ本発明の第１の実施の形態に係る放電加工電極製造方法の工程の一部を示す概念図である。
【図２】（ａ）及び（ｂ）は、本発明の第１の実施の形態に係る放電加工電極製造方法の工程の一部を示す概念図である。
【図３】（ａ）は第１の実施の形態に係る放電加工電極製造方法によって試作された放電加工電極の多数個取り用の型枠を示す写真であり、（ｂ）は（ａ）に示される型枠の一部を拡大して示す写真である。
【図４】本発明の第１の実施の形態に係る放電加工電極製造方法の工程の一部を示す概念図である。
【図５】（ａ）は図３（ａ）に示した多数個取り用の型枠を用いて製造された放電加工電極の写真であり、（ｂ）は、その一つを拡大して示す写真である。
【図６】（ａ）乃至（ｄ）は、それぞれ本発明の第２の実施の形態に係る放電加工電極製造方法の工程の一部を示す概念図である。
【図７】（ａ）及び（ｂ）は、本発明の第２の実施の形態に係る放電加工電極製造方法の工程の一部を示す概念図である。
【図８】本発明の第２の実施の形態に係る放電加工電極製造方法の工程の一部を示す概念図である。
【図９】本発明の第３の実施の形態に係るコイル製造方法の工程を示す概念図である。
【符号の説明】
【００３６】
１…導電性基板  ２ａ…第１のフォトレジスト層  ２ｂ…第２のフォトレジスト層  ３…マスク  ４…紫外光  ５…型枠  ５ａ，５ｂ…パターン枠  ６…表面  ７，７ａ…溝  ８…銅メッキ  ９…放電加工電極  １０…空隙  １１…導電性薄板  １２…マンガニン合金板  １３…らせん状コイル
【図１】
2009226494.tif 000003
【図２】
2009226494.tif 000004
【図３】
2009226494.tif 000005
【図４】
2009226494.tif 000006
【図５】
2009226494.tif 000007
【図６】
2009226494.tif 000008
【図７】
2009226494.tif 000009
【図８】
2009226494.tif 000010
【図９】
2009226494.tif 000011